ПОЛИМЕРНЫЙ НАНОКОМПОЗИТ, СОДЕРЖАЩИЙ ПОЛИМОЛОЧНУЮ КИСЛОТУ, АРМИРОВАННУЮ МОДИФИЦИРОВАННЫМ ФИЛЛОСИЛИКАТОМ

1. Полимерный нанокомпозит, содержащий:
a) полимер на основе полимолочной кислоты; и
b) композицию модифицированного филлосиликата, содержащую модифицирующий агент, который включает катионы гексадецилтриметиламмония, которые интеркалированы между слоями филлосиликата.
2. Нанокомпозит по п.1, в котором композиция филлосиликата дополнительно содержит катионы ацетилхолина в качестве модифицирующего агента.
3. Нанокомпозит по п.1, в котором композиция филлосиликата дополнительно содержит катионы холина в качестве модифицирующего агента.
4. Нанокомпозит по п.1, в котором массовое отношение композиция филлосиликата/полимер на основе полимолочной кислоты находится в диапазоне от 0,5:99,5 до 20:80.
5. Нанокомпозит по п.1, в котором филлосиликат выбран из группы, состоящей из натриевого монтмориллонита, магниевого монтмориллонита и кальциевого монтмориллонита.
6. Нанокомпозит по п.5, в котором филлосиликат представляет собой натриевый монтмориллонит.
7. Нанокомпозит по п.2, в котором количество ацетилхолина составляет 0,10-1,00 от значения КОЕ филлосиликата мэкв./100 г; и количество катиона гексадецилтриметиламмония составляет 0,4-9,9 от значения КОЕ филлосиликата мэкв./100 г.
8. Нанокомпозит по п.4, в котором филлосиликат выбран из группы, состоящей из натриевого монтмориллонита, магниевого монтмориллонита и кальциевого монтмориллонита.
9. Нанокомпозит по п.3, в котором количество холина составляет 0,10-1,00 от значения КОЕ филлосиликата мэкв./100 г; и количество катиона гексадецилтриметиламмония составляет 0,4-9,9 от значения КОЕ филлосиликата мэкв./100 г.
10. Способ получения нанокомпозита по любому из п.п.1-9, который включает:
a) сушку модифицированного филлосиликата и полимера на основе полимолочной кислоты; и
b) смешивание в расплаве полимера и модифицированного филлосиликата в экструдере.
11. Способ по п.10, в котором стадию смешивания в расплаве осуществляют при температуре от 190°С до 210°С.
1
10
12. Способ по п.11, в котором способ дополнительно включает предварительную операцию получения модифицированного филлосиликата, которая включает в себя: (a) диспергирование филлосиликата в воде и С-С-спирте; (b) применение ультразвукового облучения; (c) необязательно добавление соли холина или соли ацетилхолина; (d) добавление соли гексадецилтриметиламмония; (e) выдерживание от операции (d) при температуре в диапазоне от 20°С до 120°С; (f) выделения соединения, полученного в операции (d); в котором операции a), b), c) и d) можно осуществлять в любом порядке.
13. Способ по п.12, в котором филлосиликат диспергируют в воде и этаноле.
14. Способ по п.12, в котором смесь от операции (d) выдерживают при температуре в диапазоне от 65°С до 75°С.
15. Способ по п.12, в котором операцию добавления сначала проводят с холином или ацетилхолином и сразу после этого проводят с галогенидом гексадецилтриметиламмония.
16. Способ по п.12, в котором филлосиликат диспергируют в воде и этаноле; смесь от операции (d) выдерживают при температуре в диапазоне от 65°С до 75°С; и операцию добавления сначала проводят с холином или ацетилхолином и сразу после этого проводят с галогенидом гексадецилтриметиламмония.
17. Контейнер, пакет или пленка, изготовленные из нанокомпозита по любому из п.п.1-9.